(57)【要約】【課題】耐候性、柔軟性、成形性に優れ、かつ、耐薬品性、耐溶剤性、耐擦傷性等にも優れるとともに、金属光沢を良好に発現することができる自動車用光輝性積層フィルムを提供する。【解決手段】樹脂成形体Ｍの表面に貼着される金属光輝層２０を含む自動車用光輝性積層フィルムであって、金属光輝層２０は厚みが０．０１５〜０．０７５μｍの金属蒸着層よりなり、金属光輝層２０の上面側には、ポリメタクリル酸メチルまたはポリメタクリル酸エチルからなるアクリル系樹脂、アクリル系樹脂と熱可塑性ポリウレタン樹脂との混合樹脂、アクリル系樹脂とアクリルゴムとの混合樹脂のいずれかからなる厚みが５０〜３００μｍの透明アクリル系樹脂よりなる透明増幅層３０が形成され、透明増幅層３０の上面には、アクリル系樹脂またはウレタン系樹脂のいずれか１種類もしくは混合物からなる厚みが３〜１００μｍの透明樹脂塗膜からなる透明重複層４０が形成されている。【選択図】図１
2014104707.tif 000002
【特許請求の範囲】
【請求項１】
樹脂成形体の表面に貼着される金属光輝層を含む自動車用光輝性積層フィルムであって、
前記金属光輝層は銅、ニッケル、クロム、チタン、ステンレス、コバルト、モリブデン、ジルコニウム、タングステン、パラジウム、インジウム、スズ、金、銀、又はアルミニウムのいずれかもしくは複数により形成される厚みが０．０１５〜０．０７５μｍの金属蒸着層よりなり、
前記金属光輝層の上面側には、ポリメタクリル酸メチルまたはポリメタクリル酸エチルからなるアクリル系樹脂、該アクリル系樹脂と熱可塑性ポリウレタン樹脂との混合樹脂、前記アクリル系樹脂とアクリルゴムとの混合樹脂のいずれかからなる厚みが５０〜３００μｍの透明アクリル系樹脂よりなる透明増幅層が形成され、
前記透明増幅層の上面には、アクリル系樹脂またはウレタン系樹脂のいずれか１種類もしくは混合物からなる厚みが３〜１００μｍの透明樹脂塗膜からなる透明重複層が形成されている
ことを特徴とする自動車用光輝性積層フィルム。
【請求項２】
前記金属光輝層の下面側に前記樹脂成形体との密着性を高めるためのプライマー層または粘着層が形成されている請求項１に記載の自動車用光輝性積層フィルム。
【請求項３】
前記金属光輝層がを介して前記樹脂成形体に接合されている請求項１に記載の自動車用光輝性積層フィルム。
【請求項４】
前記ベースフィルム層の裏面にプライマー層または粘着層が施されている請求項３に記載の自動車用光輝性積層フィルム。
【請求項５】
前記透明重複層上面に保護フィルム層を有する請求項１ないし４のいずれか１項に記載の自動車用光輝性積層フィルム。
【発明の詳細な説明】
【技術分野】
【０００１】
本発明は、自動車の外装部品等の樹脂成形体の表面に貼着される自動車用光輝性積層フィルムに関する。
【背景技術】
【０００２】
一般に、自動車の外装部品等の樹脂成形体には、耐候性、耐久性、装飾性等の観点から、その表面に適宜の積層フィルムが貼着され、特に、外面に金属光沢を発現させる場合には金属光輝層を含む自動車用光輝性積層フィルムが用いられる。このような自動車用光輝性積層フィルムとしては、例えば、樹脂成形体に貼着されるベースフィルム層の上面に接着剤層を介して金属蒸着層を形成し、該金属蒸着層の上面にその金属光沢を外面に発現可能なＰＥＴフィルム層が積層されたものが知られている（例えば、特許文献１参照。）。
【０００３】
従来の自動車用光輝性積層フィルムでは、ＰＥＴフィルム層を有することにより、耐久性等の性能を十分に確保しようとすると、柔軟性や成形性を十分に得ることが困難となる。そのため、真空成形や射出成形、押出成形等の適宜の成形方法で樹脂成形体と一体成形した際に、樹脂成形体の角に相当する部分等にしわができる等の不具合が生じることがあった。
【０００４】
そこで、柔軟性や成形性等の観点から、金属蒸着層の上面にＰＥＴフィルム層の替わりにアクリル樹脂層を積層することにより、耐候性、柔軟性、成形性に優れ、しかも金属光沢が良好に発現された美麗な外観を有する自動車用光輝性積層フィルムを得ることができる。しかしながら、アクリル樹脂層が積層された自動車用光輝性積層フィルムは、耐薬品性、耐溶剤性、耐擦傷性等の性能に難がある。自動車部品に使用する場合は、これらの点の要求性能が厳しいために、普及の妨げとなっていた。
【先行技術文献】
【特許文献】
【０００５】
【特許文献１】特開２００５−３２４３９８号公報
【発明の概要】
【発明が解決しようとする課題】
【０００６】
本発明は前記の点に鑑みなされたものであり、耐候性、柔軟性、成形性に優れ、かつ、耐薬品性、耐溶剤性、耐擦傷性等にも優れるとともに、金属光沢を良好に発現することができる自動車用光輝性積層フィルムを提供するものである。
【課題を解決するための手段】
【０００７】
すなわち、請求項１の発明は、樹脂成形体の表面に貼着される金属光輝層を含む自動車用光輝性積層フィルムであって、前記金属光輝層は銅、ニッケル、クロム、チタン、ステンレス、コバルト、モリブデン、ジルコニウム、タングステン、パラジウム、インジウム、スズ、金、銀、又はアルミニウムのいずれかもしくは複数により形成される厚みが０．０１５〜０．０７５μｍの金属蒸着層よりなり、前記金属光輝層の上面側には、ポリメタクリル酸メチルまたはポリメタクリル酸エチルからなるアクリル系樹脂、該アクリル系樹脂と熱可塑性ポリウレタン樹脂との混合樹脂、前記アクリル系樹脂とアクリルゴムとの混合樹脂のいずれかからなる厚みが５０〜３００μｍの透明アクリル系樹脂よりなる透明増幅層が形成され、前記透明増幅層の上面には、アクリル系樹脂またはウレタン系樹脂のいずれか１種類もしくは混合物からなる厚みが３〜１００μｍの透明樹脂塗膜からなる透明重複層が形成されていることを特徴とする自動車用光輝性積層フィルムに係る。
【０００８】
請求項２の発明は、前記金属光輝層の下面側に前記樹脂成形体との密着性を高めるためのプライマー層または粘着層が形成されている請求項１に記載の自動車用光輝性積層フィルムに係る。
【０００９】
請求項３の発明は、前記金属光輝層がベースフィルム層と接着剤層を介して前記樹脂成形体に接合されている請求項１に記載の自動車用光輝性積層フィルムに係る。
【００１０】
請求項４の発明は、前記ベースフィルム層の裏面にプライマー層または粘着層が施されている請求項３に記載の自動車用光輝性積層フィルムに係る。
【００１１】
請求項５の発明は、前記透明重複層上面に保護フィルム層を有する請求項１ないし４のいずれか１項に記載の自動車用光輝性積層フィルムに係る。
【発明の効果】
【００１２】
請求項１の発明に係る自動車用光輝性積層フィルムによれば、樹脂成形体の表面に貼着される金属光輝層を含む自動車用光輝性積層フィルムであって、前記金属光輝層は銅、ニッケル、クロム、チタン、ステンレス、コバルト、モリブデン、ジルコニウム、タングステン、パラジウム、インジウム、スズ、金、銀、又はアルミニウムのいずれかもしくは複数により形成される厚みが０．０１５〜０．０７５μｍの金属蒸着層よりなり、前記金属光輝層の上面側には、ポリメタクリル酸メチルまたはポリメタクリル酸エチルからなるアクリル系樹脂、該アクリル系樹脂と熱可塑性ポリウレタン樹脂との混合樹脂、前記アクリル系樹脂とアクリルゴムとの混合樹脂のいずれかからなる厚みが５０〜３００μｍの透明アクリル系樹脂よりなる透明増幅層が形成され、前記透明増幅層の上面には、アクリル系樹脂またはウレタン系樹脂のいずれか１種類もしくは混合物からなる厚みが３〜１００μｍの透明樹脂塗膜からなる透明重複層が形成されているため、耐候性、柔軟性、成形性に優れ、かつ、耐薬品性、耐溶剤性、耐擦傷性等にも優れるとともに、金属光沢を良好に発現することができる。
【００１３】
請求項２の発明によれば、請求項１において、前記金属光輝層の下面側に前記樹脂成形体との密着性を高めるためのプライマー層または粘着層が形成されているため、樹脂成形体に対して金属光輝層を良好に接合することができる。
【００１４】
請求項３の発明によれば、請求項１において、前記金属光輝層がベースフィルム層と接着剤層を介して前記樹脂成形体に接合されているため、樹脂成形体に対して金属光輝層を良好に接合することができる。
【００１５】
請求項４の発明によれば、請求項３において、前記ベースフィルム層の裏面にプライマー層または粘着層が施されているため、ベースフィルム層と樹脂成形体との接着性を向上させることができる。
【００１６】
請求項５の発明によれば、請求項１ないし４において、前記透明重複層上面に保護フィルム層を有するため、当該自動車用光輝性積層フィルムの張り合わせ工程及び該自動車用光輝性積層フィルムが貼着された材料の加工工程、あるいは輸送、保管中において、当該自動車用光輝性積層フィルムの傷つきを防止することができる。
【図面の簡単な説明】
【００１７】
【図１】本発明の第一実施例に係る自動車用光輝性積層フィルムの概略断面図である。
【図２】第二実施例に係る自動車用光輝性積層フィルムの概略断面図である。
【図３】第三実施例に係る自動車用光輝性積層フィルムの概略断面図である。
【発明を実施するための形態】
【００１８】
図１に示すように、本発明の第一実施例に係る自動車用光輝性積層フィルム１０Ａは、金属光輝層２０を含み、樹脂成形体Ｍの表面に貼着されるものであって、金属光輝層２０の上面側には透明増幅層３０が形成され、透明増幅層３０の上面には透明重複層４０が形成されている。樹脂成形体Ｍとしては、例えば、ＰＣ、ＡＢＳ、ＰＶＣ、ＰＰ等の樹脂によって形成された自動車用モールディング等の自動車用外装部品等からなる。なお、図中の符号６５は公知のキャリアフィルムを表す。
【００１９】
金属光輝層２０は、適宜の色の金属光沢を発現させるための金属蒸着層よりなる。この金属光輝層２０は、銅、ニッケル、クロム、チタン、ステンレス、コバルト、モリブデン、ジルコニウム、タングステン、パラジウム、インジウム、スズ、金、銀、又はアルミニウムのいずれかもしくは複数により形成される。金属光輝層（金属蒸着層）２０を成膜する手法としては、公知のスパッタリング法、電子ビーム蒸着法あるいはイオンプレーティング法等の物理的成膜法が適宜選択される。実施例では、公知のＤＣマグネトロンスパッタ法を用いた。また、前記各金属には従来公知のものが使用される。
【００２０】
金属光輝層２０の厚みは０．０１５〜０．０７５μｍであり、特には、０．０２〜０．０５μｍが好ましい。厚みが０．０７５μｍを超える場合、金属光輝層２０にクラックが生じやすくなって、外観的、製造的及び価格的な観点から問題となる。一方、厚みが０．０１５μｍ未満である場合、目的とする金属光輝性が低下する問題がある。
【００２１】
透明増幅層３０は、金属光輝層２０の上面側に形成された透明な層であり、金属光輝層２０による金属光沢を透過させて外面へ発現させる。この透明増幅層３０は、ポリメタクリル酸メチルまたはポリメタクリル酸エチルからなるアクリル系樹脂、該アクリル系樹脂と熱可塑性ポリウレタン樹脂との混合樹脂、前記アクリル系樹脂とアクリルゴムとの混合樹脂のいずれかからなり、耐候性、柔軟性、成形性に優れる。また、透明性に優れることにより、金属光輝層２０の金属光沢を良好に発現させて美麗な外観を得ることができる。
【００２２】
透明増幅層３０の形成方法としては、溶融流涎法、Ｔダイ法、インフレーション法との溶融押出法、カレンダー法等の公知の方法が用いられる。実施例では、価格的な観点からＴダイ法を用いた。また、透明増幅層３０の厚みは５０〜３００μｍであり、特には、７０〜３００μｍが好ましい。厚みが３００μｍを超える場合、三次元加工性や積層フイルム加工性等の柔軟性や成形性が低下する問題がある。一方、厚みが５０μｍ未満である場合、十分な耐候性を確保することが困難となる。
【００２３】
透明重複層４０は、透明増幅層３０の上面に形成され、アクリル系樹脂またはウレタン系樹脂のいずれか１種類もしくは混合物からなる。アクリル系樹脂としては、アクリル酸、又はメタクリル酸、あるいはそれらのメチルエステル、エチルエステル等のアルキルエステル類の重合体や、これらの単量体と、これと共重合可能なアルケニルベンゼン類や、α、β−不飽和単体量体のコモノマーとの共重合体が好適に使用される。ウレタン系樹脂としては、ポリイソシアネートや、ポリオール等（活性水素化合物）を主成分とした組成物が好適に使用される。この透明重複層４０は、透明性、耐候性、耐薬品性、耐溶剤性、耐擦傷性等に優れており、透明増幅層３０の上面に形成することによって、より深みのある金属光沢を効果的に発現させるとともに、耐薬品性、耐溶剤性、耐擦傷性を向上させることができる。
【００２４】
この透明重複層４０は、グラビアロールコーティング法等の公知の手法によって形成される。実施例では、キャリアフィルム６５の裏面に、グラビアロールコーティング法によりアクリル系樹脂又はウレタン系樹脂を塗着して形成される。透明重複層４０の厚みは３〜１００μｍであり、より好ましくは１０〜２５μｍである。透明重複層４０の厚みが３μｍ未満となると耐候性等の性能を十分に確保することが困難となり、１００μｍを超えると価格的な観点から問題となる。なお、要求される耐候性としては、当該自動車用光輝性積層フィルム１０Ａ単品でのサンシャインウェザーメーター２０００時間処理による色差のΔＥが少なくとも３以内であることが好ましく、耐候性を向上させるために透明樹脂塗膜層３０に公知の紫外線吸収剤を添加してもよい。
【００２５】
自動車用光輝性積層フィルム１０Ａでは、金属光輝層２０の下面側に樹脂成形体Ｍとの密着性を高めるためのプライマー層５０が形成される。これにより、樹脂成形体Ｍに対して金属光輝層２０を良好に接合することができる。なお、金属光輝層２０の下面側には、プライマー層５０の代わりに公知の粘着処理によって粘着層５５を施すことも可能である。
【００２６】
また、自動車用光輝性積層フィルム１０Ａは、透明重複層４０上面に保護フィルム層６０を有する。保護フィルム層６０は、当該自動車用光輝性積層フィルム１０Ａが貼着されたり被覆されたりする樹脂成形体Ｍへの該フィルムの貼り合わせ工程及び該フィルムが貼着された材料の加工工程、あるいは輸送、保管中において、当該フィルムの傷つきを防止するものである。実施例では、裏面に透明重複層４０が塗着されたキャリアフィルム６５が保護フィルム層６０としてそのまま使用される。
【００２７】
保護フィルム層６０の厚みは９〜１００μｍであり、さらに好ましくは、１２〜７５μｍとされる。厚みが９μｍ未満の場合は保護性能を満足できず、厚みが１００μｍを超える場合は価格的な観点から問題となる。実施例の自動車用光輝性積層フィルム１０Ａでは、まず、キャリアフィルム６５の裏面に透明重複層４０が形成され、以下、透明増幅層３０、金属蒸着層２０、プライマー層５０の順に各層が形成される。この保護フィルム層６０は保護部分であり、最終的には剥離除去される。
【００２８】
図２に示す第二実施例に係る自動車用光輝性積層フィルム１０Ｂは、金属光輝層２０が樹脂成形体Ｍ表面に貼着されるベースフィルム層７０と接着剤層８０を介して接合される。なお、以下の説明において、第一実施例と同一の符号は同一の構成を表すものとして、その説明を省略する。
【００２９】
ベースフィルム層７０は、当該フィルム１０Ｂが貼着されたり被覆されたりする相手方となる樹脂成形体Ｍの材料の関係でその材質や厚み等が選択される。例えば、当該自動車用光輝性積層フィルム１０Ｂが塩化ビニル樹脂の押出成形で押出成形品と一体成形される場合には、このベースフィルム層７０としては塩化ビニル樹脂フィルムが好ましく使用される。一般的な材質としては、例えばポリオレフィン系樹脂の中でも特にポリプロピレン樹脂及び共重合成分を含む樹脂が使用され、その他にはポリマーアロイ樹脂としてＡＢＳ樹脂等も使用することができる。要求性能として、耐熱性、耐水性等が必要となるため、耐熱安定剤等が含まれていてもよい。
【００３０】
ベースフィルム層７０の厚みは３０〜５００μｍであり、特には５０〜３００μｍである。厚みが３０μｍ未満では接着性能が満足できず、５００μｍを超えると製造的及び価格的な観点から不利となる。
【００３１】
接着剤層８０は、ベースフィルム層７０と金属光輝層２０とを接着するものであって、ベースフィルム層７０の上面に公知のドライラミネータにて塗布して形成される。接着剤層８０としては、２液硬化型のポリウレタン系接着剤等が好適に使用される。また、塗布して乾燥させた後の接着剤層８０の厚みは、１〜２５μｍ、さらに好ましくは２〜１５μｍである。厚みが１μｍ未満では満足な接着強度が得られず、２５μｍを超えると製造的及び価格的な観点から不利である。このように、樹脂成形体Ｍ表面と金属光輝層２０との間にベースフィルム層７０と接着剤層８０とが介在されていることにより、樹脂成形体Ｍに対して金属光輝層２０を良好に接合することができる。
【００３２】
図３に示す第三実施例の自動車用光輝性積層フィルム１０Ｃは、ベースフィルム層７０の裏面に公知のプライマー処理によってプライマー層５０を施している。これにより、ベースフィルム層７０と樹脂成形体Ｍとの接着性を向上させることができる。なお、ベースフィルム層７０の裏面には、プライマー層５０の代わりに公知の粘着処理によって粘着層５５を施すことも可能である。
【００３３】
以上図示し説明したように、本発明の自動車用光輝性積層フィルム１０Ａ，１０Ｂ，１０Ｃは、金属光輝層２０の上面側に透明アクリル系樹脂よりなる透明増幅層３０を形成することにより、優れた耐候性、柔軟性、成形性に加え、金属光輝層２０の金属光沢が透明増幅層３０を透過して発現されて、美麗な外観を得ることができる。さらに、透明増幅層３０の上面に透明樹脂塗膜からなる透明重複層４０を形成することによって、優れた耐薬品性、耐溶剤性、耐擦傷性を得ることができるとともに、透明増幅層３０を透過して発現された金属光輝層２０の金属光沢がさらに透過され、より深みのある金属光沢を効果的に発現することができる。
【００３４】
なお、本発明の自動車用光輝性積層フィルムは、上記実施例に限定されるものではなく、発明の趣旨を逸脱しない範囲において変更可能である。
【符号の説明】
【００３５】
１０Ａ，１０Ｂ，１０Ｃ  自動車用光輝性積層フィルム
２０  金属光輝層
３０  透明増幅層
４０  透明重複層
５０  プライマー層
５５  粘着層
６０  保護フィルム層
７０  ベースフィルム層
８０  接着剤層
Ｍ    樹脂成形体
【図１】
2014104707.tif 000003
【図２】
2014104707.tif 000004
【図３】
2014104707.tif 000005